(57)【特許請求の範囲】
【請求項１】
透明又は半透明の熱可塑性樹脂に炭素繊維及び／又は合成繊維から成る織物シートを積層し含有させた織物加飾樹脂製品を成形する方法であって、
前記熱可塑性樹脂で成る透明又は半透明の透過シートを予熱して金型内で加圧し予備成形する工程と、
炭素繊維及び／又は合成繊維の繊維束内に前記透明又は半透明の熱可塑性樹脂フィラメントを織り込んで成る織物シートを予熱して金型内で加圧し予備成形する工程と、
前記予備成形された透過シートと織物シートは、該透過シートを表面側に位置させて重ね合わせた状態で、熱加圧成形により両者を一体化し加飾予備成形品を成形する工程と、
前記加飾予備成形品を射出成型用金型内にセットし、裏面側に前記熱可塑性樹脂と同質の熱可塑樹脂を射出成形して織物加飾樹脂製品を完成する工程とから成ることを特徴とする、織物加飾樹脂製品の成形方法。
【請求項２】
透明又は半透明の熱可塑性樹脂に炭素繊維及び／又は合成繊維から成る織物シートを積層し含有させた織物加飾樹脂製品を成形する方法であって、
炭素繊維及び／又は合成繊維フィラメントと、同繊維のフィラメントの断面積より大きい断面積に形成した１本又は複数本の前記透明又は半透明の熱可塑性樹脂フィラメントとを、織り込んで成る加飾シートを加熱加圧して加飾予備シートを成形する工程と、
前記加飾予備シートを予熱して金型内で加圧し加飾予備成型品を成形する工程と、
前記加飾予備成形品を射出成型用金型内にセットし、裏面側に前記熱可塑性樹脂と同質の熱可塑樹脂を射出成形して織物加飾樹脂製品を完成する工程とから成ることを特徴とする、織物加飾樹脂製品の成形方法。
【請求項３】
合成繊維はアラミド繊維であることを特徴とする、請求項１又は２に記載した織物加飾樹脂製品の成形方法。
【発明の詳細な説明】
【技術分野】
【０００１】
この発明は、自動車や自動二輪車等の車体構成部品（例えばカウルなど）として好適な織物加飾樹脂製品の成形方法の技術分野に属し、更に云うと、透明又は半透明の熱可塑性樹脂に炭素繊維及び／又は合成繊維で成る織物シートを積層し含有させ強度、意匠性、成型性に優れた織物加飾樹脂製品を成形する方法に関する。
【背景技術】
【０００２】
従来、軽量で高剛性の車体構成部品として、炭素繊維又はアラミド繊維を含む織物シートに透明又は半透明の熱可塑性樹脂を積層し含有させた織物加飾樹脂製品が意匠的趣味感に優れたものとして知られている。この種の織物加飾樹脂製品は、内部の繊維がその表面を覆う透明又は半透明の熱可塑性樹脂から透けて見えるため意匠性に優れている。
【０００３】
こうした意匠性に優れた織物加飾樹脂製品を成形する方法として、下記の特許文献１には、図９に示すように、２枚の透明又は半透明の熱可塑性樹脂シート９０、９０と、１枚の織物シート９１を、必ず表面側に熱可塑性樹脂シート９０が位置するように重ね合わせた状態で一対の熱プレス成形機９２、９２にセットして熱加圧成形される。すると、熱可塑性樹脂シート９０、９０が軟化して織物シート９１の繊維の隙間に入り込み、３層が一体結合した加飾シート９が形成される。上記の工程により形成された加飾シート９を成形金型内に入れて、射出成形され、意匠性に優れた車体構成部品となる織物加飾樹脂製品を成形する方法が開示されている。
【０００４】
【特許文献１】特開２００５−１６９８０３号公報
【発明の開示】
【発明が解決しようとする課題】
【０００５】
しかしながら、上記特許文献１の技術は、織物シートを熱可塑性樹脂に積層し含有させた加飾シートを熱加圧成形してから、車体構造の各部位に適した織物加飾樹脂製品に射出成形する方法であるため、同射出成形をする際に、加飾シート内の各繊維フィラメントが射出成型用金型になじむように伸縮してしまい、織物シートが本来有する意匠性に優れた繊維形状が崩れてしまうという問題点がある。繊維形状が崩れると、意匠性の低下のみならず強度が弱くなる等の構造上の欠陥を生じさせてしまう。
【０００６】
また、加飾シートを成形した後に各部位に適した樹脂製品へ射出成型するので、加飾シートに不要部分が発生し、非常に手間の掛かるトリミング作業を行う必要があるのみならず、トリミング量だけ歩留まりが低下した。更に、車体に取り付けるための取付具やリブ等を後付けする必要があるので多くの工程が嵩み作業効率が悪かった。
【０００７】
本発明の目的は、織物シートがもつ強度と意匠性をそのまま保持し、トリミング作業や取付具の後付け作業等の工程を一切削除して、成形工程を著しく簡単化し、且つ短縮化し、作業効率を向上させ経済的な織物加飾樹脂製品を成形する方法を提供することにある。
【課題を解決するための手段】
【０００８】
上述した従来技術の課題を解決するための手段として、請求項１に記載した発明に係る織物加飾樹脂製品の成型方法は、
透明又は半透明の熱可塑性樹脂に炭素繊維及び／又は合成繊維から成る織物シートを積層し含有させた織物加飾樹脂製品を成形する方法であって、
前記熱可塑性樹脂で成る透明又は半透明の透過シートを予熱して金型内で加圧し予備成形する工程と、
炭素繊維及び／又は合成繊維の繊維束内に前記透明又は半透明の熱可塑性樹脂フィラメントを織り込んで成る織物シートを予熱して金型内で加圧し予備成形する工程と、
前記予備成形された透過シートと織物シートは、該透過シートを表面側に位置させて重ね合わせた状態で、熱加圧成形により両者を一体化し加飾予備成形品を成形する工程と、
前記加飾予備成形品を射出成型用金型内にセットし、裏面側に前記熱可塑性樹脂と同質の熱可塑樹脂を射出成形して織物加飾樹脂製品を完成する工程とから成ることを特徴とする。
【０００９】
請求項２に記載した発明に係る織物加飾樹脂製品の成型方法は、
透明又は半透明の熱可塑性樹脂に炭素繊維及び／又は合成繊維から成る織物シートを積層し含有させた織物加飾樹脂製品を成形する方法であって、
炭素繊維及び／又は合成繊維フィラメントと、同繊維のフィラメントの断面積より大きい断面積に形成した１本又は複数本の前記透明又は半透明の熱可塑性樹脂フィラメントとを、織り込んで成る加飾シートを加熱加圧して加飾予備シートを成形する工程と、
前記加飾予備シートを予熱して金型内で加圧し加飾予備成型品を成形する工程と、
前記加飾予備成形品を射出成型用金型内にセットし、裏面側に前記熱可塑性樹脂と同質の熱可塑樹脂を射出成形して織物加飾樹脂製品を完成する工程とから成ることを特徴とする。
【００１０】
請求項３記載の発明は、請求項１又は２に記載した発明に係る織物加飾樹脂製品の成型方法において、
合成繊維はアラミド繊維であることを特徴とする。
【発明の効果】
【００１１】
請求項１又は３に記載した発明に係る織物加飾樹脂製品の成形方法は、以下のような効果を奏する。
織物加飾樹脂製品は、熱可塑性樹脂で成る透明又は半透明の透過シートと、炭素繊維及び／又は合成繊維で成る織物シートとをそれぞれ予熱して金型内で加圧し予備成形し、予備成形された透過シートと織物シートとを熱加圧成形により両者を一体化した加飾予備成形品を成形した上で、前記加飾予備成形品を射出成型用金型にセットし、前記熱可塑性樹脂を射出成形して完成するので、前記予備成形された織物シート内の繊維形状が射出成形時に崩れることはなく、また、製品端末が樹脂で覆われることから美しい織物加飾樹脂製品を完成でき、織物シートが本来持つ強度と意匠性を確実に保持することができる。
【００１２】
のみならず、部材一つ一つを車体構成部品に適切な形態に予備成形するので、無駄が無く歩留まりが向上し、面倒なトリミング作業等の工程が省け、作業効率を向上させることができる。
また、射出成形する際、織物加飾樹脂製品に必要な取り付けボスやリブ等を一体形成させるので、従来必須であった取付金具の後付け作業工程を一切省け作業効率を飛躍的に向上でき、経済的な織物加飾樹脂製品を成形できる。
【００１３】
請求項２に記載した発明は、炭素繊維及び／又は合成繊維フィラメントの断面積より大きい断面積の熱可塑性樹脂フィラメントを同繊維束内に繊維状に織り込んだ加飾シートを加熱加圧して加飾予備シートを形成し、同加飾予備シートを予熱した後加圧して繊維フィラメントが熱可塑性樹脂フィラメントに被覆された加飾予備成形品を成形するので、請求項１に記載した加飾予備成形品を成形する３工程を２工程に削減でき、作業効率とコストを更に低減することができる。
【発明を実施するための最良の形態】
【００１４】
本発明は、透明又は半透明の熱可塑性樹脂に炭素繊維及び／又は合成繊維で成る織物シートを積層し含有させた織物加飾樹脂製品を成形する方法である。
前記熱可塑性樹脂で成る透明又は半透明の透過シート１を予熱して金型３内で加圧し予備成形する。
炭素繊維及び／又は合成繊維の繊維束４０内に前記透明又は半透明の熱可塑性樹脂フィラメント１０ａを織り込んで成る織物シート４を予熱して金型３内で加圧し予備成形する。
前記予備成形された透過シート１’と織物シート４’は、該透過シート１’を表面側に位置させて重ね合わせた状態で、熱加圧成形により両者を一体化し加飾予備成形品５を成形する。
前記加飾予備成形品５を射出成型用金型６内にセットし、裏面側に前記熱可塑性樹脂と同質の熱可塑性樹脂を射出成形して織物加飾樹脂製品Ｘを完成する。
【実施例１】
【００１５】
以下に、請求項１又は３に記載した本発明の織物加飾樹脂製品の成型方法を図１〜図６に示した実施例に基づいて説明する。
本実施例１の織物加飾樹脂製品は、自動車や自動二輪車等の車体構成製品、例えばカウルとして使用されるもので、表層が透明又は半透明の熱可塑性樹脂で、内部に炭素及び／又は合成繊維を繊維状に織り込んだ織物シートを積層含有させて強度及び意匠性を発揮させるものである。
【００１６】
実施例１に示す上記織物加飾樹脂製品の成型方法は、端的に云うと４つの工程から成る。
先ず第１工程を図１Ａ〜Ｃに示した。即ち、図１Ａは、透明又は半透明の熱可塑性樹脂で成る透過シート１を必要な形状と厚さで用意し、その上下面を加熱ヒータ２、２で予熱し、可塑化する温度（例えば１２０℃〜１８０℃）に加圧成形する。前記熱可塑性樹脂としては例えば、ポリスチレン、ポリエチレン、ＥＶＡ樹脂、ポリカーボネート等である。
図１Ｂでは、前記のように予熱された透過シート１をあらかじめ予熱された一対の加圧成形金型３（以下単に金型３と云う。）内にセットし、加圧成形加工して所望の形態に予備成形する。熱可塑性樹脂材が冷却硬化した後に、同金型３を開放して取り出した成型品を図１Ｃに示す。こうして、予備成形した透過シート１’が完成する。該透過シート１’の成型板厚は、雄型金型３１と雌型金型３２とで構成された前記金型３の雄型金型３１のストロークと加圧圧力で管理される。
【００１７】
次に、第２工程を図２Ａ〜Ｃに示す。第２工程では炭素繊維及び／又は合成繊維で成る織物シート４の予備成形を行う。前記合成繊維とは例えばアラミド繊維であり、ナイロン、ポリエステル、アクリルを含む。前記織物シート４は具体的には図３に示すように、炭素繊維及びアラミド繊維の繊維フィラメントの束４０が縦、横に織られた繊維状をなすもので意匠性に優れた形状とされている。前記繊維束４０は、図３Ｂ、Ｃの拡大図に示すように、前記した２種類の繊維フィラメント４０ａと略同径の熱可塑性樹脂フィラメント１０ａを互い違いに配置して織り込んだ構成としている。熱可塑性樹脂フィラメント１０ａは、上記透過シート１の熱可塑性樹脂と同質の樹脂材料である。
前記繊維束に織り込んだ２種類の繊維フィラメント４０ａは略同径としているが、熱可塑性樹脂フィラメント１０ａの方が大径でもよい。また２種類の繊維フィラメントは互い違いの配置としているがランダムな配置としてもよい。また、前記熱可塑性樹脂フィラメント１０ａ及び両繊維フィラメント４０ａの断面形状は円形に限らない。
【００１８】
上記の構成の織物シート４は、図２Ａに示すように、やはりその上下面を加熱ヒータ２、２で予熱し、前記熱可塑性樹脂フィラメント１０ａが可塑化する温度（例えば１２０℃〜１８０℃）に加熱する。図２Ｂでは、前記織物シート４をあらかじめ加熱された金型３にセットし、加圧成形する。すると、上記熱可塑性樹脂フィラメント１０ａが可塑化して両隣の繊維フィラメント４０ａと融着することで、繊維の捻りや解れを防ぎ、織物シートの予備成形を容易に行える。また、繊維シートの厚さは、前記金型３の雄型金型３１のストロークで管理される。
【００１９】
前記熱可塑性樹脂フィラメント１０ａの熱硬化時間が経過した後、金型３を開放して取り出した成型品を図２Ｃに示す。これは、図１で形成した予備成形品１’と略同形同大の予備成形品としての織物シート４’が完成する。
【００２０】
次に、第３工程を図４Ａ〜Ｃに基づいて説明する。この第３工程は、端的に云うと、上記予備成形した透過シート１’と織物シート４’を一体的に結合する工程である。
即ち、図４Ａでは、上記のように予備成形された透過シート１’を表面側へ、そして、やはり予備成形された織物シート４’を内側となるように重ね合わせた状態で上記金型３内へセットする。そして、図４Ｂで熱加圧成形により両者を一体化する。この際、表層に位置する透過シート１’の熱可塑性樹脂と、内側の織物シート４’の熱可塑性樹脂フィラメント１０ａとが各々可塑化して融合し互いに融着するので、繊維フィラメント４０ａ…の繊維形状が崩れることなく両者を一体化できる。熱可塑性樹脂が冷却硬化した後に取り出すと、図４Ｃに示す加飾予備成形品５が完成する。
【００２１】
第４工程を図５Ａ〜Ｃに基づいて説明する。この工程により織物加飾樹脂製品Ｘが完成する。即ち、図５Ａでは、例えばインラインスクリュー式の射出形成機の射出成型用金型６（雄型６１、雌型６２）内に前記加飾予備成形品５をセットする。前記金型６の雄型６１には熱可塑性樹脂を射出するノズル６１ａが設けられているほか、織物加飾樹脂製品Ｘに必要な取り付けボス６２ｂやリブを一体形成可能な型面が形成されている。
【００２２】
図５Ｂに示すように、前記金型６を閉じて加圧し、図５Ｃに示すように、前記ノズル６１ａから熱可塑性樹脂７を同金型６内へ高圧で射出する。こうして射出される熱可塑性樹脂も、上述した透明又は半透明の熱可塑性樹脂と同質の材料であることが好ましい。
前記冷却硬化時間が経過すると、金型６を開放して形成品を取り出し、ノズル部分６１ａ（点線）をカットすると、図６に示す織物加飾樹脂製品Ｘが完成する。
【００２３】
本発明は上記の成形方法としたので、織物シート４内の繊維形状が成形時に崩れることがなく、高品質で高い意匠性の完成品を完成でき、織物シート４がもつ強度と意匠性を確実に保持することができる。のみならず、シート材を一つ一つ予備成形して成形するので、図９に示した従来の織物シート９１を含有した加飾シート９を成形する際に生じる材料の無駄が無く歩留まりが向上して、面倒なトリミング作業等の工程が省かれ作業効率を向上させることができるのである。
【実施例２】
【００２４】
次に、請求項２又は３に記載した発明に係る織物加飾樹脂製品の成形方法を説明する。
本実施例２は上述した実施例１と略同様の技術的思想に基づいており、以下に、その相違点を中心に説明する。
端的に云うと、実施例１で説明した４つの工程のうち、第１工程〜第３工程を２つの工程で実施することを特徴としている。
【００２５】
そのため、予備成形するシート材として、図７Ａ、Ｂに示すように炭素繊維及び／又は合成繊維のフィラメント４０ａ’と、同フィラメント４０ａ’の断面積よりも大きい断面積に形成した１本又は複数本の前記透明又は半透明の熱可塑性樹脂フィラメント１０ａ’とを同繊維束内に互い違いの配置して織り込んだ加飾シート８を使用する。
【００２６】
この加飾シート８を金型３内にセットし、加熱加圧して加飾予備シートを成形する。すると、図８Ａに示すように径の大きい熱可塑性樹脂フィラメント１０ａ’が径の小さい繊維フィラメント４０ａ’の上部を被覆し、冷却硬化すると、図８Ｂに示すような表層には透明又は半透明の熱可塑性樹脂が、内部には織物シートが内在された加飾予備シートが形成される。
しかる後に、前記加飾予備シートの上下面を上記加熱ヒータ２、２で予熱し、金型３内にセットして、加圧し、所望の形状に成型した加飾予備成形品８’が完成する。
上記の方法により完成した加飾予備成形品８’は、図５、図６で説明した同様の各工程が実施されて織物加飾樹脂製品Ｘが完成する。
したがって、実施例２は、実施例１に比して作業効率とコストを更に低減することができる。
【００２７】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために付言する。
【図面の簡単な説明】
【００２８】
【図１】Ａ〜Ｃは、透過シートを予備成形する工程を示した概略図である。
【図２】Ａ〜Ｃは織物シートを予備成形する工程を示した概略図である。
【図３】Ａは織物シートの形状の概要を示した図である。ＢはＡの拡大図を示した図である。
【図４】Ａ〜Ｃは透過シートと織物シートを一体化して加飾予備成形品を形成する工程を示した概略図である。
【図５】Ａ〜Ｃは加飾予備成形品を射出成形する工程を示した概略図である。
【図６】ノズル部分を切断して織物加飾樹脂製品を完成した図である。
【図７】Ａは加飾シートの概要を示した図である。ＢはＡの拡大図を示した図である。
【図８】Ａ、Ｂは加飾シートを加圧して加飾予備成形品が形成される状態を示した概略図である。
【図９】従来技術を示した図である。
【符号の説明】
【００２９】
１            透過シート
１０ａ        熱可塑樹脂フィラメント
２            加熱ヒーター
３            金型
４            織物シート
４０          繊維束
４０ａ        繊維フィラメント
５            加飾予備成型品
６            射出成形用金型
８            加飾シート
Ｘ            織物加飾樹脂製品
【要約】
【課題】透明又は半透明の熱可塑性樹脂に炭素繊維及び／又は合成繊維で成る織物シートを積層し含有させ強度、意匠性、成型性に優れた織物加飾樹脂製品の成形方法を提供する。
【解決手段】熱可塑性樹脂で成る透明又は半透明の透過シートを予熱して金型内で加圧し予備成形し、炭素繊維及び／又は合成繊維の繊維束内に前記透明又は半透明の熱可塑性樹脂フィラメントを織り込んで成る織物シートを予熱して金型内で加圧し予備成形し、前記予備成形された透過シートと織物シートは、該透過シートを表面側に位置させて重ね合わせた状態で、熱加圧成形により両者を一体化し加飾予備成形品を成形し、前記加飾予備成形品を射出成型用金型内にセットし、裏面側に前記熱可塑性樹脂と同質の熱可塑樹脂を射出成形して織物加飾樹脂製品を完成する。
【選択図】図１【図１】
0004051396.tif 000002
【図２】
0004051396.tif 000003
【図３】
0004051396.tif 000004
【図４】
0004051396.tif 000005
【図５】
0004051396.tif 000006
【図６】
0004051396.tif 000007
【図７】
0004051396.tif 000008
【図８】
0004051396.tif 000009
【図９】
0004051396.tif 000010